(57)【特許請求の範囲】
【請求項１】
送受電モジュール間で電力を無線により伝送する無線電力伝送方式を用いたモバイル端末用受電モジュールであって、
基板に、導体からなるコイルが回路パターンとして設けられたシートコイルと、
磁性粉末が分散された樹脂により形成された磁性シートと、
を備え、
前記磁性シートは、前記コイルに密着する部分では前記樹脂に対する前記磁性粉末の濃度を低くした低濃度層と、前記コイルに密着しない部分では前記低濃度層よりも高い濃度で前記磁性粉末を前記樹脂に分散させた高濃度層とを有することを特徴とするモバイル端末用受電モジュール。
【請求項２】
前記シートコイルには、前記基板の表面及び裏面に亘って前記コイルが回路パターンとして設けられており、
前記基板の裏面に設けられた前記コイルの導体間に、前記磁性シートが充填されていることを特徴とする請求項１に記載のモバイル端末用受電モジュール。
【請求項３】
前記基板の表面において、前記基板の表面に設けられた前記コイルの導体間のみに、前記磁性シートが充填されていることを特徴とする請求項２に記載のモバイル端末用受電モジュール。
【請求項４】
前記磁性シートは、前記基板の裏面に設けられた前記コイルを覆うように設けられていることを特徴とする請求項３に記載のモバイル端末用受電モジュール。
【請求項５】
前記磁性シートは、前記樹脂に分散させる前記磁性粉末を、絶縁コーティングしたことを特徴とする請求項１〜４のいずれか１項に記載のモバイル端末用受電モジュール。
【請求項６】
前記絶縁コーティングした磁性粉末の前記磁性シートに対する体積比率は、６０Ｖｏｌ％〜９０Ｖｏｌ％であることを特徴とする請求項５に記載のモバイル端末用受電モジュール。
【請求項７】
前記磁性シートにおいて、前記磁性粉末を分散させた樹脂をＢステージ状にしたことを特徴とする請求項１〜６のいずれか１項に記載のモバイル端末用受電モジュール。
【請求項８】
前記磁性シートにおいて、前記樹脂の代わりに粘着剤を使用したことを特徴とする請求項１〜６のいずれか１項に記載のモバイル端末用受電モジュール。
【請求項９】
請求項１〜８のいずれか１項に記載したモバイル端末用受電モジュールを備えたモバイル端末用充電池。
【発明の詳細な説明】
【技術分野】
【０００１】
本発明は、非接触で電力を伝送する無線電力伝送方式を用いたモバイル端末用受電モジュール及び当該モバイル端末用受電モジュールを備えたモバイル端末用充電池に関する。
【背景技術】
【０００２】
近年、ノート型ＰＣ、タブレット型ＰＣ、デジタルカメラ、携帯電話（特にスマートフォン）など人が携帯しながら使用できるモバイル端末が急速に普及してきている。そして、これらのモバイル端末のほとんどには充電池が搭載されており、定期的な充電が必要とされる。このモバイル端末の充電地への充電作業を簡易にするために、送電モジュールと受電モジュール間における電磁誘導を利用したコードレスの給電（無線電力伝送）により、充電池を充電する機器が増えつつある（例えば、特許文献１、特許文献２、特許文献３）。
【０００３】
例えば、特許文献１には、交流を巻線、コイル、または、任意のタイプの電流担持ワイヤに印加することによって交番する磁場を作成するベースユニット（送電モジュール）からエネルギーを受け取り、再充電可能なバッテリに伝達するレシーバ（受電モジュール）をモバイル端末に搭載した機器が開示されている（図１６参照）。
【先行技術文献】
【特許文献】
【０００４】
【特許文献１】特表２０１０−５２７２２６号公報
【特許文献２】米国特許第７９４８２０８  Ｂ２号明細書
【特許文献３】米国特許第７９５２３２２  Ｂ２号明細書
【発明の概要】
【発明が解決しようとする課題】
【０００５】
しかしながら、モバイル端末に、充電池とともに、コードレス給電を可能とする受電モジュールを搭載すると、モバイル端末自体の厚みが増してしまう。一方、モバイル端末自体の厚みを維持しようとすれば、充電池自体の厚みを薄くする必要があるが、充電地の容量を減らさなければならず不都合である。そのため、受電モジュール自体の薄型化、小型化、軽量化が求められている。
【０００６】
更に、送受電モジュール間における無線電力伝送では、高電力・高送電効率で給電が求められる。そして、送受電モジュール間における無線電力伝送を高電力・高送電効率で行うと過剰な熱が発生するという問題があるため、放熱性の向上も求められる。
【０００７】
そこで、本発明の目的は、送受電モジュール間で電力を無線により伝送する無線電力伝送方式を用いたモバイル端末用の受電モジュール自体の薄型化、小型化、軽量化を図るとともに、放熱性を高めつつ、高送電効率での受電を可能とするモバイル端末用受電モジュールを提供することにある。
【課題を解決するための手段】
【０００８】
上記課題を解決するための発明の一つは、送受電モジュール間で電力を無線により伝送する無線電力伝送方式を用いたモバイル端末用受電モジュールであって、基板に、導体からなるコイルが回路パターンとして設けられたシートコイルと、磁性粉末が分散された樹脂により形成された磁性シートとを備え、前記磁性シートは、前記コイルに密着する部分では前記樹脂に対する前記磁性粉末の濃度を低くした低濃度層と、前記コイルに密着しない部分では前記低濃度層よりも高い濃度で前記磁性粉末を前記樹脂に分散させた高濃度層とを有することを特徴とするものである。
【０００９】
上記の構成によれば、樹脂を含む磁性シート自体に接着性があるため、この磁性シートの接着性を利用して、モバイル端末に本モバイル端末用受電モジュールを貼り付けることにより組み込むことができる。このため、従来、モバイル端末に受電モジュールを組み込む際に必要とされた接着剤が不要となり、モバイル端末の薄型化・小型化・軽量化を実現することができる。また、コイルが発熱したときに、コイルの熱を、シートコイルと磁性シートを介して放熱することができるため放熱性を向上させることができる。
【００１０】
また、上記課題を解決するための発明の一つは、前記モバイル端末用受電モジュールの前記シートコイルにおいて、前記基板の表面及び裏面に亘って前記コイルが回路パターンとして設けられており、前記基板の裏面に設けられた前記コイルの導体間に、前記磁性シートが充填されていることを特徴とするものである。
【００１１】
上記の構成によれば、コイルの巻き数確保のために基板の表面・裏面にコイルを形成した場合でも、基板の裏面に設けられたコイルの導体間に、磁性シートの一部を充填することにより、基板の裏面に設けられたコイルを磁性シートに埋め込むことができ、受電モジュール全体を薄型形成することができる。
【００１２】
また、上記課題を解決するための発明の一つは、前記基板の表面において、前記基板の表面に設けられた前記コイルの導体間のみに、前記磁性シートが充填されていることを特徴とするモバイル端末用受電モジュールである。
【００１３】
上記の構成によれば、基板の表面ではコイルの導体間のみに、磁性シートが充填されているため、送電モジュールから受電モジュールへの電力の電送効率を向上させることができる。
【００１４】
また、上記課題を解決するための発明の一つは、前記磁性シートが、前記基板の裏面に設けられた前記コイルを覆うように設けられていることを特徴とするモバイル端末用受電モジュールである。
【００１５】
上記の構成によれば、表面及び裏面に磁性シートを設けることにより、送電モジュールから受電モジュールへの電力の電送効率を向上させることができる。また、基板の表面側では、コイルの導体間のみに磁性シートが充填されているため、送電モジュールからの電力伝送の際に磁束を遮蔽してしまうことがない。一方、基板の裏面側では、コイルがコイルの導体間のみならずコイル全体に亘って磁性シートによって覆われているため、磁束を遮断することができる。
【００１６】
また、上記課題を解決するための発明の一つは、前記磁性シートにおいて、前記樹脂に分散させる前記磁性粉末が、絶縁コーティングされていることを特徴とするモバイル端末用受電モジュールである。
【００１７】
上記の構成によれば、磁性粉末が絶縁コーティングされているため、磁性シートをコイルの導体間に充填した場合に、コイルの導体間における短絡を防止することができる。
【００１８】
また、上記課題を解決するための発明の一つは、前記絶縁コーティングした磁性粉末の前記磁性シートに対する体積比率が、６０Ｖｏｌ％〜９０Ｖｏｌ％であることを特徴とするモバイル端末用受電モジュールである。
【００１９】
上記の構成によれば、磁性粉末が絶縁コーティングされているため、コイルの導体間を、磁性粉末が高濃度で含まれる磁性シートで充填したとしてもコイルの導体間における短絡を防止しつつ電力の電送効率を向上させることができる。
【００２０】
また、上記課題を解決するための発明の一つは、前記磁性シートが、前記コイルに密着する部分では前記樹脂に対する前記磁性粉末の濃度を低くした低濃度層と、前記コイルに密着しない部分では前記低濃度層よりも高い濃度で前記磁性粉末を前記樹脂に分散させた高濃度層とを有することを特徴とするモバイル端末用受電モジュールである。
【００２１】
上記の構成によれば、磁性シートにおいて、コイルに密着する部分には樹脂に対する磁性粉末の濃度を低くした低濃度層を設けることにより、コイルの導体間を、磁性シートで充填したとしてもコイルの導体間における短絡を防止することができる。一方、コイルに密着しない部分には、低濃度層よりも高い濃度で磁性粉末を樹脂に分散させた高濃度層を設けることにより、電力の電送効率を向上させることができる。
【００２２】
また、上記課題を解決するための発明の一つは、前記磁性シートが、前記コイルに密着する部分では低い透磁率を有する磁性粉末を前記樹脂に分散させた低透磁率層と、前記コイルに密着しない部分では前記低透磁率層よりも高い透磁率を有する磁性粉末を前記樹脂に分散させた高透磁率層とを有することを特徴とするモバイル端末用受電モジュールである。
【００２３】
上記の構成によれば、磁性シートにおいて、コイルに密着する部分には低い透磁率を有する磁性粉末を樹脂に分散させた低透磁率層を設けることにより、コイルの導体間を、磁性シートで充填したとしてもコイルの導体間における短絡を防止することができる。一方、コイルに密着しない部分には、低透磁率層よりも高い透磁率を有する磁性粉末を樹脂に分散させた高透磁率層を設けることにより、電力の電送効率を向上させることができる。
【００２４】
また、上記課題を解決するための発明の一つは、前記磁性シートにおいて、前記磁性粉末を分散させた樹脂をＢステージ状にしたことを特徴とするモバイル端末用受電モジュールである。
【００２５】
上記の構成によれば、磁性シートの接着性能を向上させることができる。
【００２６】
また、上記課題を解決するための発明の一つは、前記磁性シートにおいて、前記樹脂の代わりに粘着剤を使用したことを特徴とするモバイル端末用受電モジュールである。
【００２７】
上記の構成によれば、樹脂の代わりに粘着剤を使用しているため、より磁性シートの接着性能を向上させることができる。
【００２８】
また、上記課題を解決するための発明の一つは、上記に記載したモバイル端末用受電モジュールを備えたモバイル端末用充電池である。
【００２９】
上記の構成によれば、薄膜状に形成されたモバイル端末用受電モジュールを備えたモバイル端末用充電池を提供することができる。モバイル端末用受電モジュールが薄く形成されているので、モバイル端末用充電池の容量を十分に確保することができる。
【発明の効果】
【００３０】
送受電モジュール間で電力を無線により伝送する無線電力伝送方式を用いたモバイル端末用の受電モジュール自体の薄型化、小型化、軽量化を図るとともに、放熱性を高めつつ、高送電効率での受電を可能とするモバイル端末用受電モジュールを提供することができる。
【図面の簡単な説明】
【００３１】
【図１】第１実施形態に係るモバイル端末用受電モジュールの概略構成図である。
【図２】第１実施形態に係るモバイル端末用受電モジュールの構成図である。
【図３】第１実施形態に係るモバイル端末用受電モジュールの説明図である。
【図４】第１実施形態に係るモバイル端末用受電モジュールの磁場の状態を示す説明図である。
【図５】第２実施形態に係るモバイル端末用受電モジュールの構成図である。
【図６】第３実施形態に係るモバイル端末用受電モジュールの構成図である。
【図７】第４実施形態に係るモバイル端末用受電モジュールの構成図である。
【図８】第５実施形態に係るモバイル端末用受電モジュールの構成図である。
【図９】第６実施形態に係るモバイル端末用受電モジュールの構成図である。
【図１０】第７実施形態に係るモバイル端末用受電モジュールの構成図である。
【発明を実施するための形態】
【００３２】
（第１実施形態）
第１実施形態に係るモバイル端末用受電モジュール１を図面に基づいて説明する。
【００３３】
（モバイル端末用受電モジュール１の概要）
図１に示すように、モバイル端末用受電モジュール１は、ノート型ＰＣ４やスマートフォン５に収納されている充電池パック２に、充電池３とともに収納された状態で使用される。そして、モバイル端末用受電モジュール１は、送電シート６に組み込まれた複数の送電モジュール７と対になり、モバイル端末用受電モジュール１と送電モジュール７との間で磁気結合により誘導起電力を引き起こすように構成されている。これにより、モバイル端末用受電モジュール１は、送電モジュール７から電力を無線により受電することができる。そして、受電した電力は充電池３に充電される。この他、モバイル端末用受電モジュール１は、電磁誘導を利用したコードレスの給電や磁界共鳴を利用したコードレスの給電により充電可能な充電池を搭載したタブレット型ＰＣ、デジタルカメラ、携帯電話などにも使用することができる。
【００３４】
上記のモバイル端末用受電モジュール１は、図２に示すように、基板１１に導体からなるコイル１２が回路パターンとして設けられたシートコイル１３と、磁性粉末が分散された樹脂により形成された磁性シート１４とを有した構造をしている。なお、送電モジュール７もモバイル端末用受電モジュール１と同様の構成をしている。
【００３５】
ここで、図１に記載した磁気結合方向とは、受電側のモバイル端末用受電モジュール１と送電側の送電モジュール７の中心部同士が対向配置された場合のように、磁気結合させる側（送電側）と磁気結合される側（受電側）とを対向配置したときに最も強く磁気結合することによって、最も大きな誘導起電力を発生する位置関係となった場合における磁気結合させる側と磁気結合される側との中心部同士を結ぶ方向である。
【００３６】
上記の構成によれば、樹脂を含む磁性シート１４自体に接着性があるため、この磁性シート１４の接着性を利用して、充電池３にモバイル端末用受電モジュール１を貼り付けることによりスマートフォン５などのモバイル端末に組み込むことができる。このため、従来、スマートフォン５に受電モジュールを組み込む際に必要とされた接着剤が不要となり、スマートフォン５自体の薄型化・小型化・軽量化を実現することができる。また、コイル１２が発熱したときに、コイル１２の熱を、シートコイル１３と磁性シート１４を介して放熱することができるため放熱性を向上させることができる。
【００３７】
次に、本実施形態に係るモバイル端末用受電モジュール１について、電磁誘導を利用して送電モジュール７からモバイル端末用受電モジュール１に給電がなされる構成を詳細に説明する。
【００３８】
（モバイル端末用受電モジュール１の構成）
モバイル端末用受電モジュール１は、図２に示すように、充電池パック２に、充電池３に貼り付けられた状態で収納されている。そして、このモバイル端末用受電モジュール１は、基板１１に導体からなるコイル１２が回路パターンとして設けられたシートコイル１３と、磁性粉末が分散された樹脂により形成された磁性シート１４とを有した構造をしている。充電池３には、縦幅が３２ｍｍ、横幅が４６ｍｍ、厚みが４．５ｍｍのリチウムイオン電池を使用している。
【００３９】
（シートコイル１３）
シートコイル１３を構成する基板１１には、表面及び裏面の両面に回路パターンが作成可能なフレキシブル回路基板１１を使用している。本実施形態では、フレキシブル回路基板１１は、図２が示すように、縦幅が３２ｍｍ、横幅が４６ｍｍ、厚みが３０μｍ（厚みは１２μｍ〜７５μｍでもよく、好ましくは１２μｍ〜２５μｍがよい）の薄板形状（シート状）をしており、フレキシブル回路基板１１の表面及び裏面には、厚みが６０μｍ（厚みは１８μｍ〜７５μｍでもよく、好ましくは３５μｍ〜５０μｍがよい）の銅箔が貼られた構成をしている。また、コイル１２は、フレキシブル回路基板１１の表面及び裏面に設けられた銅箔が、後述するサブトラクティブ工法にて、渦巻き状に巻回した平面コイル状となるように加工されて形成されている。これにより、フレキシブル回路基板１１の表面及び裏面に形成されたコイル１２は、フレキシブル回路基板１１の表面及び裏面から６０μｍほど突出した状態になっている。なお、フレキシブル回路基板１１の表面に形成されたコイル１２と、裏面に形成されたコイル１２とは、フレキシブル回路基板１１に設けられたスルーホールを介して接続されている。また、フレキシブル回路基板１１の縦幅及び横幅は、充電池３に縦幅及び横幅に対応して適宜設定される。
【００４０】
また、コイル１２は、コイル１２の両端が、図示しない整流装置に接続されている。そして、整流装置は、電磁誘導により形成された交流電力を直流電力に平滑化して充電池３を充電する。なお、図１に示すように、送電モジュール７に設けられたコイル７１は、コイル７１の両端が、電源装置８に接続されて、任意の周波数で交流電力を供給可能にしている。
【００４１】
（磁性シート１４）
磁性シート１４の縦幅及び横幅は、基板１１の縦幅及び横幅と同じ幅で形成され、縦幅が３２ｍｍ、横幅が４６ｍｍである。また、磁性シート１４の厚みは、３７０μｍ（厚みは、５μｍ〜６００μｍでもよく、好ましくは５０μｍ〜５００μｍがよい）であり、薄膜形状をしている。磁性シート１４は、図３に示すように、フレキシブル回路基板１１の裏面に設けられたコイル１２の導体間に設けられた隙間Ｂを埋めるようにコイル１２の壁面に密着して接合している。
【００４２】
（磁性シート１４：樹脂）
磁性シート１４は、磁性粉末が分散された樹脂により形成されている。ここで使用する樹脂は、樹脂自体が充電池３への接着性を有し、長期間にわたり接着性に対する信頼性が維持できるものであれば、熱硬化性樹脂でも熱可塑性樹脂でもよい。例えば、熱硬化性樹脂であれば、エポキシ樹脂、フェノール樹脂、メラミン樹脂、ビニルエステル樹脂、シアノエステル樹脂、マレイミド樹脂、シリコン樹脂などが挙げられる。また、熱可塑性樹脂であれば、アクリル系樹脂、酢酸ビニル系樹脂、ポリビニルアルコール系樹脂などが挙げられる。本実施形態では、接着性に対する信頼性、絶縁性に対する信頼性の観点から、エポキシ樹脂を主成分とした混合樹脂を用いている（詳細は後述する）。特に限定されるものではないが、このエポキシ樹脂には、トリフェニルメタン型エポキシ樹脂、ジシクロペンタジエン型エポキシ樹脂、クレゾールノボラック型エポキシ樹脂、フェノールノボラック型エポキシ樹脂、ビスフェノールＡ型エポキシ樹脂、ビスフェノールＦ型エポキシ樹脂、変性ビスフェノールＡ型エポキシ樹脂、変性ビスフェノールＦ型エポキシ樹脂、ビフェニル型エポキシ樹脂およびフェノキシ樹脂等を用いることができる。また、左に挙げたエポキシ樹脂は単独でも、２種類以上混ぜて使ってもよい。
【００４３】
更に、エポキシ樹脂に、硬化剤として、公知のフェノール樹脂、酸無水物、アミン化合物等を添加してもよい。また、エポキシ樹脂に、エラストマー成分を含ませてもよい。このエラストマー成分を含ませることにより、シート状の磁性シート１４に柔軟性および可撓性を付与することができる。このように磁性シート１４に柔軟性および可撓性を付与するものであれば、特に限定されるものではないが、エラストマー成分としては、例えば、ポリアクリル酸エステル等の各種アクリル系共重合体、スチレンアクリレート系共重合体、ブタジエンゴム、スチレン−ブタジエンゴム（ＳＢＲ）、エチレン−酢酸ビニルコポリマー（ＥＶＡ）、イソプレンゴム、アクリロニトリルゴム等のゴム質重合体を用いることができる。とりわけ、エラストマー成分には、エポキシ樹脂に分散させやすいという観点から、アクリル系共重合体を用いることが好ましい。差に挙げたエラストマー成分は単独で用いてもよいし、２種以上併せて用いてもよい。なお、アクリル系共重合体は、例えば、所定の混合比にしたアクリルモノマー混合物を、常法によってラジカル重合することにより合成して使用することができる。
【００４４】
更に、エポキシ樹脂の硬化作用を促進するために、エポキシ樹脂に硬化促進剤を添加してもよい。例えば、アミン系、リン系、イミダゾール系など、各種公知の硬化促進剤が使用できる。中でも反応性の高さから、イミダゾール系化合物を用いるのが望ましい。
【００４５】
（磁性シート１４：磁性粉末）
また、磁性シート１４は、上記樹脂中に磁性粉末が分散されている。磁性粉末には、軟磁性粉末を使用するが、本実施形態では、粒子径が１０６μｍ以下のガスアトマイズ粉(山陽特殊製)Fe-３%Siを使用している。軟磁性粉末としては、特に限定されるものではないが、純Fe、Fe-Si、Fe−Al-Si(センダスト)、Fe-Ni(パーマロイ)、ファインメット(日立金属製)、ソフトフェライト、Fe基アモルファス、Co基アモルファス、Fe-Co(パーメンジュール)などを用いることができる。
【００４６】
また、本実施形態では、粒子径が１０６μｍ以下の軟磁性粉末を使用している。ここで、樹脂中に分散させる軟磁性粉末の平均粒子径は、５μｍ〜２００μｍでもよく、好ましくは５０μｍ〜１００μｍとするのがよい。なお、軟磁性粉末の平均粒子径を２００μｍ以下としている理由は、軟磁性粉末の平均粒子径が２００μｍよりも大きいものを使用すると磁性シート１４自体の厚みが増してしまい、モバイル端末用受電モジュール１の薄型化という本発明の目的に沿わないからである。また、軟磁性粉末の平均粒子径を５μｍ以上としている理由は、平均粒子径が５μｍよりも小さいものを使用すると反磁界の影響が著しくなり、透磁率が劣化し良好な吸収特性が得られなくなるからである。
【００４７】
また、磁性シート１４において、上記軟磁性粉末は、樹脂に対する添加量が、体積比率５０Ｖｏｌ％〜９９Ｖｏｌ％（好ましくは体積比率６０Ｖｏｌ％〜９０Ｖｏｌ％）になるように混合されている。
【００４８】
更に、樹脂に分散させる軟磁性粉末の表面は、シリカ層により絶縁コーティングされている。軟磁性粉末の表面の絶縁コーティングには、シリカに限らず、リン酸塩ガラス（ヘガネス社Somaloy500等）なども使用することができる。なお、磁性粉末への絶縁コーティング工程は後述する。
【００４９】
（動作）
上記の構成において、図１に示すように、送電シート６の各送電モジュール７に対して電源装置８を接続して、高周波の交流電流（交流電力）が供給されると、送電モジュール７が電磁誘導により交番磁場を生成する。そして、スマートフォン５の充電池パック２に収納されたモバイル端末用受電モジュール１のコイル１２が磁気結合して交番磁場と鎖交し、誘導起電力が発生する。そして、誘導起電力により形成された交流電力を整流装置において直流電力に平滑化して充電池３を充電する。この際、図４に示すように、モバイル端末用受電モジュール１は、磁気結合方向に一致する断面において、コイル１２の導体間に磁性シート１４が充填されて、交互に並列配置された構成をしていることによって、モバイル端末用受電モジュール１は、コイル１２の隙間に磁性シート１４が充填されていない場合と比較して、コイル１２周辺における磁気結合にとって無効な磁界を減少させると共に、全体的な磁界の広がりを抑制することが可能になる。この結果、モバイル端末用受電モジュール１は、送電モジュール７からモバイル端末用受電モジュール１に向かう磁束密度を高めることが可能になる。これにより、モバイル端末用受電モジュール１は、送電モジュール７から高い送電効率で電力を受電することができる。
【００５０】
また、モバイル端末用受電モジュール１の内部では、コイル１２への交流電流の流通により生成された磁界が、並列配置された他のコイル１２に対して錯交することにより誘導電流を発生させ、この誘導電流が抵抗として作用する現象を、コイル１２の隙間Ｂに充填した磁性シート１４により抑制することができる。これにより、高い磁束密度と誘導電流による抵抗の低減とによって、高い送電効率による受電が可能になる。
【００５１】
更に、コイル１２が発熱したときに、コイル１２の熱が、コイル１２の隙間Ｂに充填した磁性シート１４を介して効率的に移動するため、コイル１２で発生した熱を効率良く放熱することができる。
【００５２】
（モバイル端末用受電モジュール１の製造方法）
次に、モバイル端末用受電モジュール１の製造方法について説明する。
【００５３】
（シートコイル１３の作成工程）
まず、シートコイル１３の作成工程について説明する。表面及び裏面に銅箔が設けられたフレキシブル回路基板１１に、スルーホール加工を施し、できた穴に銅メッキ加工をすることでフレキシブル回路基板１１の表面及び裏面を電気的に接続する。次に、フレキシブル回路基板１１の表面及び裏面に設けられた銅箔部分に、渦巻き状に巻回した平面コイルとなるように、シルクスクリーン印刷などで防蝕膜となるインクや塗料を塗布して覆い（マスキング）、金属腐食性のある薬品でエッチングさせて渦巻き状に巻回した平面コイル状のコイル１２を形成する（サブトラクティブ工法）。これにより、フレキシブル回路基板１１の表面及び裏面にコイル１２が回路パターンとして設けられたシートコイル１３が作成される。
【００５４】
（磁性シート１４の作成工程）
次に、磁性シート１４の作成工程について説明する。
【００５５】
（絶縁コーティング工程）
まず、樹脂に分散させる軟磁性粉末に絶縁コーティングをする工程について説明する。加熱硬化型シリコーンレジン(信越化学製)KR220Lをトルエンで希釈し、固形分濃度が１０ｗｔ％のシリコーンレジンワニスを作製する。次に、軟磁性粉末として、粒子径が１０６μｍ以下のガスアトマイズ粉(山陽特殊製)Fe-３%Siを用意する。このガスアトマイズ粉Fe-３%Siは、ガスアトマイズ法により、不純物が少ない軟磁性粉末として製造されている。そして、ガスアトマイズ粉Fe-３%Siを三次元的な粉体流動が可能な転動流動コーティング装置(パウレック社)を用いて、三次元的な流動をさせて、トルエンで希釈したシリコーンレジンワニスを噴霧することにより、ガスアトマイズ粉Fe-３%Siの表面にトルエンで希釈したシリコーンレジンワニスを披着させる。
【００５６】
次に、シリコーンレジンワニスを披着させたガスアトマイズ粉Fe-３%Siに対して、窒素雰囲気中４７０℃で約１ｈ熱処理を行うことで、シリコーンレジンワニス中の有機分を除去し、ガスアトマイズ粉Fe-３%Siの表面にシリカ層を形成させる。
【００５７】
なお、磁性粉末の表面をシリカ層で絶縁コーティングするには、物理的にシリコーンレジンなどを磁性粉末に塗布後、熱処理しシリカ層を形成させてもよい。また、TEOS等のシリコンアルコキシドを出発原料とし、ゾルゲル法などでシリカ層を磁性粉末表面に形成させてもよい。また、パーカー処理と呼ばれるリン酸塩ガラス処理で磁性粉末表面に絶縁皮膜ガラス層を形成させてもよい。
【００５８】
（樹脂の配合工程）
次に、軟磁性粉末を分散させる樹脂の配合工程について説明する。樹脂の配合量は、エポキシ樹脂EXA-4850‐150(DIC社製)が１．３４ｇ、エポキシ樹脂EPPN‐501HY(日本化薬株式会社製)が０．５７ｇ、フェノール樹脂GS-200(群栄化学製)が０．６７ｇ、アクリルゴム(ブチルアクリレート：アクリルニトリル：グリシジルメタクリレート＝85：8：7重量％からなる共重合体で、重量平均分子量80万)が１０５．３ｇとなるように容器に入れる。なお、アクリルゴムは８５ｗｔ％がメチルエチルケトン（MEK）で希釈されているものを使用している。メチルエチルケトン（MEK）を使用する目的としては、材料の混合及び各種材料の溶解性を考慮して使用している。次に、混合した樹脂をディスパーにて攪拌混合し、均一に溶解されたメチルエチルケトン溶媒の混合樹脂を作成する。
【００５９】
（磁性粉末の分散工程）
上記樹脂の配合工程で作成したメチルエチルケトン溶媒の混合樹脂に、上記絶縁コーティング工程で作成した、表面がシリカ層で被覆されたガスアトマイズ粉Fe-３%Siを３３１重量部投入し、この混合樹脂を再びディスパーにて攪拌混合し、シリカ層で被覆されたガスアトマイズ粉Fe-３%Siを混合樹脂中に均一に分散させた。
【００６０】
（硬化促進剤の配合工程）
上記磁性粉末の分散工程で作成した混合樹脂に2−メチルイミダゾール（四国化成工業製）０．１ｇを添加し再び、ディスパーにて攪拌混合させる。
【００６１】
（シート形状加工工程）
次に、表面がシリコン処理された平板状のＰＥＴフィルムの表面に、上記硬化促進剤の配合工程で混合された混合樹脂を、アプリケータを使用して薄膜状に塗布する。なお、ＰＥＴフィルムとしては、他に、ポリエステル、ポリアミド、ポリフェニレンスルフィド、ポリイミド、ポリエチレンナフタレート等のプラスチック製基材、およびこれら多孔質基材、グラシン紙、上質紙、和紙等の紙製基材、セルロース、ポリアミド、ポリエステル、アラミド等の不織布、銅箔、アルミニウム箔、SUS箔、ニッケル箔などの金属製フィルム基材を使用してもよい。
【００６２】
次に、ＰＥＴフィルムの表面に塗布された混合樹脂を、温熱乾燥機を使用して１１０℃で３分間乾燥させてＢステージ状にする。その結果、ＰＥＴフィルムの表面でＢステージ状になった厚み１８５μｍのシート状の混合樹脂が得られる。ここで、Ｂステージ状とは、熱硬化性樹脂が半硬化状態であることをいう。このようなＢステージ状の熱硬化性樹脂は、硬化が終了していないため、常温あるいは必要に応じて加熱により被着体に容易に接着させることができる。なお、使用する樹脂の種類や塗布する樹脂の厚みの差異により、温熱乾燥させる温度、時間を調整する必要がある。
【００６３】
次に、所望の厚みになるように上記Ｂステージ状になったシート状の混合樹脂を９０℃に設定した油圧式ラミネーターにて複数枚重ね合わせる。本実施形態では、厚さ３７０μｍにするため、２枚のＢステージ状になったシート状の混合樹脂を重ね合わせて磁性シート１４を作成する。
【００６４】
（シートコイル１３及び磁性シート１４の貼合わせ工程）
次に、シートコイル１３と磁性シート１４とを重ね合わせて上下から真空プレスする。この真空プレスでは、加圧式真空ラミネーター装置を用い、真空引きした後、温度１００℃、加圧力１ＭＰａで加圧時間１分の条件にて加圧する。なお、使用する樹脂の種類や樹脂の厚みの差異や製造環境に合わせて、加圧力０．５〜１０ＭＰａ、加圧時間３０秒〜１０分、加熱温度５０℃〜１５０℃（好ましくは７０℃〜１３０℃）の範囲で調整する。
【００６５】
このように、磁性シート１４をＢステージ状にしているため、シートコイル１３とＢステージ状の磁性シート１４とを重ね合わせて加圧した場合に、フレキシブル回路基板１１の裏面に設けられたコイル１２とＢステージ状のシートコイル１３とを密着させて接合することができる。即ち、隣接する導体間に隙間Ｂが存在するコイル１２とＢステージ状の磁性シート１４とを重ね合わせて加圧した場合に、隙間ＢにＢステージ状の磁性シート１４が入り込み、隙間Ｂに磁性シート１４を密着させて接合することができる。また、真空プレスをすることで、磁性シート１４中に気泡が発生するのを防止することができる。
【００６６】
上記シートコイル１３及び磁性シート１４の貼合わせ工程を経てモバイル端末用受電モジュール１が完成する。
【００６７】
上記で説明したモバイル端末用受電モジュール１によれば、樹脂を含む磁性シート１４自体に接着性があるため、この磁性シート１４の接着性を利用して、磁性シート１４を接着面としてモバイル端末用受電モジュール１を充電池３に貼り付けることによりスマートフォン５などのモバイル端末に組み込むことができる。このため、従来、スマートフォン５に受電モジュールを組み込む際に必要とされた接着剤が不要となり、スマートフォン５自体の薄型化・小型化・軽量化を実現することができる。また、コイル１２が発熱したときに、コイル１２の熱を、シートコイル１３と磁性シート１４を介して放熱することができるため放熱性を向上させることができる。
【００６８】
また、上記モバイル端末用受電モジュール１のシートコイル１３において、フレキシブル回路基板１１の表面及び裏面に亘ってコイル１２が回路パターンとして設けられており、フレキシブル回路基板１１の裏面に設けられたコイル１２の導体間に設けられた隙間Ｂに、磁性シート１４が充填されている。このため、コイル１２の巻き数確保のためにフレキシブル回路基板１１の表面・裏面にコイル１２を設けた場合でも、フレキシブル回路基板１１の裏面に設けられたコイル１２の導体間にできた隙間Ｂに、磁性シート１４の一部を充填することにより、フレキシブル回路基板１１の裏面に設けられたコイル１２を磁性シート１４に埋め込むことができ、モバイル端末用受電モジュール１全体を薄型形成することができる。
【００６９】
また、上記モバイル端末用受電モジュール１では、磁性シート１４が、フレキシブル回路基板１１の裏面に設けられたコイル１２を覆うように設けられているため、磁束を遮断することができる。
【００７０】
また、上記モバイル端末用受電モジュール１では、樹脂に分散させる磁性粉末が絶縁コーティングされているため、磁性シート１４をコイル１２の導体間にできた隙間Ｂに充填した場合でも、コイル１２の導体間における短絡を防止することができる。
【００７１】
また、上記モバイル端末用受電モジュール１では、絶縁コーティングした磁性粉末の磁性シート１４に対する体積比率を、好ましくは６０Ｖｏｌ％〜９０Ｖｏｌ％としているため、コイル１２の導体間にできた隙間Ｂを、磁性粉末が高濃度で含まれる磁性シート１４で充填したとしてもコイル１２の導体間における短絡を防止しつつ電力の電送効率を向上させることができる。
【００７２】
また、上記モバイル端末用受電モジュール１では、磁性シート１４において、磁性粉末を分散させた樹脂をＢステージ状にしているため、磁性シート１４の接着性能を向上させることができる。
【００７３】
また、上記モバイル端末用受電モジュール１を備えた充電池３を提供することができる。上記のようにモバイル端末用受電モジュール１が薄く形成されているので、スマートフォン５などに使用される充電池３の容量を十分に確保することができる。
【００７４】
（第２実施形態）
上記第１実施形態におけるモバイル端末用受電モジュール１では、コイル１２の巻き数確保のために、フレキシブル回路基板１１の表面及び裏面の両面にコイル１２を設けた構成としているが、この構成に限らず、図５に示すように、フレキシブル回路基板１１の表面にだけコイル１２を設けた構成としてもよい。この場合、フレキシブル回路基板１１の裏面に加工する必要がないので、コストダウン及び製造工程の簡略化が図れる。
【００７５】
（第３実施形態）
また、第１実施形態におけるモバイル端末用受電モジュール１では、フレキシブル回路基板１１の表面及び裏面の両面にコイル１２を設けた構成にして、フレキシブル回路基板１１の裏面に設けられたコイル１２の導体間にできた隙間Ｂを埋めるように磁性シート１４を充填しているが、図６に示すように、フレキシブル回路基板１１の裏面に設けられたコイル１２の導体間にできた隙間Ｂに磁性シート１４を充填せずに磁性シート１４をシートコイル１３に貼り合わせた構成としてもよい。
【００７６】
（第４実施形態）
また、第１実施形態におけるモバイル端末用受電モジュール１では、フレキシブル回路基板１１の表面及び裏面の両面にコイル１２を設けた構成にして、フレキシブル回路基板１１の裏面に設けられたコイル１２の導体間にできた隙間Ｂを埋めるように磁性シート１４を充填しているだけであるが、これに限らず、図７に示すように、フレキシブル回路基板１１の表面に設けられたコイル１２の導体間にできた隙間Ｂのみを埋めるように磁性シート１４を充填した構成としてもよい。ただし、磁性シート１４は、フレキシブル回路基板１１の表面に設けられたコイル１２全体を覆う構成としてはならない。もし、磁性シート１４が、フレキシブル回路基板１１の表面に設けられたコイル１２全体を覆ってしまうとコイル１２で発生する磁束を遮蔽してしまうからである。これによれば、フレキシブル回路基板１１の表面ではコイル１２の導体間にできた隙間Ｂのみに、磁性シート１４が充填されているため、送電モジュール７からモバイル端末用受電モジュール１への電力の電送効率を向上させることができる。
【００７７】
図７に示すモバイル端末用受電モジュール１によれば、フレキシブル回路基板１１の表面及び裏面に磁性シート１４を設けることにより、送電モジュール７からモバイル端末用受電モジュール１への電力の電送効率を向上させることができる。また、フレキシブル回路基板１１の表面側では、コイル１２の導体間にできた隙間Ｂのみに磁性シート１４が充填されているため、送電モジュール７からの電力伝送の際に磁束を遮蔽してしまうことがない。一方、フレキシブル回路基板１１の裏面側では、コイル１２がコイル１２の導体間のみならずコイル１２全体に亘って磁性シート１４によって覆われているため、磁束を遮断することができる。
【００７８】
（第５実施形態）
また、第１実施形態におけるモバイル端末用受電モジュール１では、樹脂に磁性粉末を分散させた磁性シート１４を使用しているが、図８に示すように、磁性シート１４において、シートコイル１３と貼り合わせない側の面に主に接着剤で構成された接着層３０を設けた構成としてもよい。例えば、充電池３を覆う材料の性質によっては、樹脂製の磁性シート１４が貼り付かない場合があるため、より接着性を有する接着層３０を設けることにより充電池３にモバイル端末用受電モジュール１を確実に接着することが可能となる。
【００７９】
（第６実施形態）
また、第１実施形態におけるモバイル端末用受電モジュール１では、磁性シート１４において、樹脂に分散させる磁性粉末に対して絶縁コーティングをしているが、絶縁コーティングをしない磁性粉末を使用してもよい。
【００８０】
ただし、磁性シート１４に絶縁コーティングをしない磁性粉末を使用する場合、コイル１２の導体間の隙間Ｂに充填された磁性シート１４中の磁性粉末同士が接触し、コイル１２の導体間で短絡する場合がある。この短絡を防止するために、図９に示すように、磁性シート１４を、コイル１２に密着する部分では樹脂に対する磁性粉末の濃度を低くした低濃度層１４１と、コイル１２に密着しない部分では低濃度層１４１よりも高い濃度で磁性粉末を樹脂に分散させた高濃度層１４２とを有する構成にしてもよい。この場合、磁性シート１４において、コイル１２に密着する部分には樹脂に対する磁性粉末の濃度を低くした低濃度層１４１を設けることにより、コイル１２の導体間にできた隙間Ｂを、磁性シート１４で充填したとしてもコイル１２の導体間における短絡を防止することができる。一方、コイル１２に密着しない部分には、低濃度層１４１よりも高い濃度で磁性粉末を樹脂に分散させた高濃度層１４２を設けることにより、電力の電送効率を向上させることができる。
【００８１】
（第７実施形態）
また、磁性シート１４に絶縁コーティングをしない磁性粉末を使用する場合、短絡を防止するために、図１０に示すように、磁性シート１４を、コイル１２に密着する部分では低い透磁率を有する磁性粉末を樹脂に分散させた低透磁率層１４５と、コイル１２に密着しない部分では低透磁率層１４５よりも高い透磁率を有する磁性粉末を樹脂に分散させた高透磁率層１４６とを有する構成にしてもよい。この場合、磁性シート１４において、コイル１２に密着する部分には低い透磁率を有する磁性粉末を樹脂に分散させた低透磁率層１４５を設けることにより、コイル１２の導体間にできた隙間Ｂを、磁性シート１４で充填したとしてもコイル１２の導体間における短絡を防止することができる。一方、コイル１２に密着しない部分には、低透磁率層１４５よりも高い透磁率を有する磁性粉末を樹脂に分散させた高透磁率層１４６を設けることにより、電力の電送効率を向上させることができる。
【００８２】
（その他の実施形態）
また、磁性シート１４を構成する樹脂に複数種類の磁性粉末を分散させてもよい。この場合、複数種類の磁性粉末を樹脂中に均一に分散させてもよいし、図１０のように、低透磁率層１４５と高透磁率層１４６とに分散させる磁性粉末の種類を分けて用いてもよい。
【００８３】
また、上記実施形態におけるモバイル端末用受電モジュール１では、磁性シート１４において、磁性粉末を分散させた樹脂を使用しているが、樹脂の代わりに粘着剤を使用してもよい。使用する粘着剤の種類には、ゴム系、アクリル系、シリコン系、ウレタン系などが挙げられる。このように樹脂の代わりに粘着剤を使用すると、より磁性シート１４の接着性能を向上させることができる。
【００８４】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【００８５】
１  モバイル端末用受電モジュール
２  充電池パック
３  充電池
５  スマートフォン
７  送電モジュール
１１  フレキシブル回路基板
１２  コイル
１３  シートコイル
１４  磁性シート
Ｂ  隙間
【図１】
0005965148.tif 000002
【図２】
0005965148.tif 000003
【図３】
0005965148.tif 000004
【図４】
0005965148.tif 000005
【図５】
0005965148.tif 000006
【図６】
0005965148.tif 000007
【図７】
0005965148.tif 000008
【図８】
0005965148.tif 000009
【図９】
0005965148.tif 000010
【図１０】
0005965148.tif 000011